(57)【要約】【課題】  所望の成型氷塊を簡単に、迅速に製造でき、取扱い容易で、誰でも簡単に成型でき、素材氷塊を成型凹部部分で継続的に、迅速に溶かせ、成型凹部内の水の排水がスムーズで、上方の成型体に対して素材氷塊が水平方向に移動せず、成型凹部に合致した成型氷塊を製造できて、不良品の発生を低減でき、成型氷塊の取出しが確実に、スムーズに、迅速に行え、構成簡素で、量産に適し、低廉で、機械化、自動化し易く、量産に最適で、経済的な成型氷塊の製造装置を提供する。【解決手段】成型氷塊の製造装置に於いて、下方の成型体Ａの成型凹部１内と成型体Ａ外とを連通して、成型凹部１内の融解水を排出できる排水孔３を設け、上方の成型体Ｂの成型凹部２内と成型体Ｂ外とを連通して、成型凹部２内の融解水を排出でき、素材氷塊や成型氷塊を吸着できる排水兼用吸引路４を設ける。【選択図】図２
2006308131.tif 000002
【特許請求の範囲】
【請求項１】
アルミニウム等の熱伝導率の高い材料によって形成される一対の成型体と、この一対の成型体を離隔接近自在に案内するガイド手段とを備え、一対の成型体の分離接合面夫々に適宜成型凹部を凹設し、成型体と適宜素材氷塊との温度差を利用して、成型体に接触している部分の素材氷塊が溶かされるよう構成すると共に、成型体が保有する熱量によってのみ成型凹部で所望の成型氷塊を成型できるよう構成した成型氷塊の製造装置であって、一方の成型体の成型凹部内と成型体外とを連通して、成型凹部内の融解水を排出できるようにした排水孔を設け、他方の成型体の成型凹部内と成型体外とを連通して、成型凹部内の融解水を強制排出できるよう構成した排水兼用吸引路を設け、この排水兼用吸引路で素材氷塊や成型氷塊を吸着できるよう構成したことを特徴とする成型氷塊の製造装置。
【請求項２】
アルミニウム等の熱伝導率の高い材料によって形成される一対の成型体と、この一対の成型体を離隔接近自在に案内するガイド手段とを備え、一対の成型体の分離接合面夫々に適宜成型凹部を凹設し、成型体と適宜素材氷塊との温度差を利用して、成型体に接触している部分の素材氷塊が溶かされるよう構成すると共に、成型体が保有する熱量によってのみ成型凹部で所望の成型氷塊を成型できるよう構成した成型氷塊の製造装置であって、一方の成型体の成型凹部内と成型体外とを連通して、成型凹部内の融解水を排出できるよう構成した排水孔を設けると共に、この排水孔には成型凹部内の融解水を強制排出できるような適宜吸引手段を設け、他方の成型体の成型凹部内と成型体外とを連通して、成型凹部内の融解水を強制排出できるような排水兼用吸引路を設け、この排水兼用吸引路で素材氷塊や成型氷塊を吸着できるよう構成したことを特徴とする成型氷塊の製造装置。
【請求項３】
アルミニウム等の熱伝導率の高い材料によって形成される一対の成型体と、この一対の成型体を離隔接近自在に案内するガイド手段とを備え、一対の成型体の分離接合面夫々に適宜成型凹部を凹設し、成型体と適宜素材氷塊との温度差を利用して、成型体に接触している部分の素材氷塊が溶かされるよう構成すると共に、成型体が保有する熱量によってのみ成型凹部で所望の成型氷塊を成型できるよう構成した成型氷塊の製造装置であって、少なくとも一方の成型体或いは他方の成型体の分離接合面に、適数の氷塊用ガイド孔を設け、この氷塊用ガイド孔の内周面の一部に、素材氷塊を溶かし難い熱伝導率の低い材料によって形成されるズレ防止部材を配置したことを特徴とする成型氷塊の製造装置。
【請求項４】
アルミニウム等の熱伝導率の高い材料によって形成された一対の成型体の内の一方の成型体を下に配し、この下方の成型体の成型凹部部分に所定寸法の素材氷塊を配置し、成型凹部を有する他方の成型体をガイド手段によって下方の成型体に向って降下せしめ、一対の成型体で素材氷塊を挟むと共に、素材氷塊と成型体との温度差によって、成型体に接触している部分の素材氷塊を漸次溶かし、この素材氷塊を成型凹部の形状に合致するように成型体が保有する熱量によってのみ溶かして、所望の成型氷塊を成型する成型氷塊の製造方法であって、一対の成型体で素材氷塊を挟んだ時に、上方の成型体の成型凹部内と成型体外とを連通する排水兼用吸引路を利用して成型凹部内を負圧にすると共に、成型凹部内の融解水を吸引して強制排出し、また、下方の成型体の成型凹部内と成型体外とを連通する排水孔及び適宜吸引手段を利用して成型凹部内を負圧にすると共に、成型凹部内の融解水を吸引して強制排出し、素材氷塊が成型凹部の形状に合致して所望の成型氷塊に成型されるよう製造することを特徴とした成型氷塊の製造方法。
【請求項５】
アルミニウム等の熱伝導率の高い材料によって形成された一対の成型体の内の一方の成型体を下に配し、この下方の成型体の成型凹部部分に所定寸法の素材氷塊を配置し、成型凹部を有する他方の成型体をガイド手段によって下方の成型体に向って降下せしめ、一対の成型体で素材氷塊を挟むと共に、素材氷塊と成型体との温度差によって、成型体に接触している部分の素材氷塊を漸次溶かし、この素材氷塊を成型凹部の形状に合致するように成型体が保有する熱量によってのみ溶かして、所望の成型氷塊を成型する成型氷塊の製造方法であって、一対の成型体で素材氷塊を挟んだ時に、上方の成型体の成型凹部内と成型体外とを連通する排水兼用吸引路を利用して成型凹部内を負圧にし、成型凹部内の融解水を吸引して強制排出し、素材氷塊が成型凹部の形状に合致して所望の成型氷塊に成型された時に、上方の成型体の上昇と共に、その成型凹部に吸着せしめた成型氷塊を上昇させ、下方の成型体と上方の成型体との間に受具を配し、排水兼用吸引路内に空気を送り込んで、成型氷塊を落下させるようにすると共に受具で受られるようにすることを特徴とした成型氷塊の製造方法。
【請求項６】
アルミニウム等の熱伝導率の高い材料によって形成された一対の成型体の内の一方の成型体を下に配し、この下方の成型体の成型凹部部分に所定寸法の素材氷塊を配置し、成型凹部を有する他方の成型体をガイド手段によって下方の成型体に向って降下せしめ、一対の成型体で素材氷塊を挟むと共に、素材氷塊と成型体との温度差によって、成型体に接触している部分の素材氷塊を漸次溶かし、この素材氷塊を成型凹部の形状に合致するように成型体が保有する熱量によってのみ溶かして、所望の成型氷塊を成型する成型氷塊の製造方法であって、一対の成型体で素材氷塊を挟んだ時に、上方の成型体の成型凹部内と成型体外とを連通する排水兼用吸引路を利用して成型凹部内を負圧にすると共に、成型凹部内の融解水を吸引して強制排出し、また、下方の成型体の成型凹部内と成型体外とを連通する排水孔及び適宜吸引手段を利用して成型凹部内を負圧にすると共に、成型凹部内の融解水を吸引して強制排出し、素材氷塊が成型凹部の形状に合致して所望の成型氷塊に成型された時に、下方の成型体に於ける成型凹部内の融解水の吸引を停止し、更に、上方の成型体の上昇と共に、その成型凹部に吸着せしめた成型氷塊を上昇させ、下方の成型体と上方の成型体との間に受具を配し、排水兼用吸引路内に空気を送り込んで、成型氷塊を落下させるようにすると共に受具で受られるようにすることを特徴とした成型氷塊の製造方法。
【請求項７】
一対の成型体が保有する熱量を、一対の成型凹部によって所望の成型氷塊が成型できるまでの素材氷塊を溶かすのに必要な熱量より僅かに大きくなるよう設定したことを特徴とする請求項４または請求項５または請求項６記載の成型氷塊の製造方法。
【発明の詳細な説明】
【技術分野】
【０００１】
本発明は、例えば、製氷所で製造されるような略直方体状の氷塊を適宜厚みに予め切断したような素材氷塊から、所望形状の成型氷塊を簡単に且つ迅速に製造できるようにすると共に、多数の成型氷塊を効率良く製造できるようにし、しかも、構成が簡素で、その取扱いが容易となるように工夫した成型氷塊の製造装置及び成型氷塊の製造方法に関するものである。
【背景技術】
【０００２】
従来、この種の成型氷塊の製造手段としては、例えば、特許文献１のような押圧熱熔解により球形に成形した氷塊及びその製造方法が提案されている。
これは、上下に開閉すべく設けた押圧加熱成形型に、各々半球冠形の氷塊押圧加熱面を窪設し、加熱した上下の氷塊押圧加熱面中に多角形の氷塊を入れて上下より押圧し、押圧熱熔解により球形に氷塊を製造するものである。
【０００３】
また、特許文献２のような成型氷塊の製造装置及び成型氷塊の製造方法が本願出願人によって既に特許となっている。
これは、アルミニウム等の熱伝導率の高い材料によって形成される一対の成型体と、この一対の成型体を離隔接近自在に案内するガイド杆とを備え、一対の成型体の分離接合面夫々に適宜成型凹部を凹設し、常温以下の成型体と適宜素材氷塊との温度差を利用して、成型体に接触している部分の素材氷塊が溶かされるよう構成すると共に、成型体の持つ熱によってのみ成型凹部で所望の成型氷塊を成型できるよう構成したものである。
【０００４】
【特許文献１】特開平１−３１０２７７号公報
【特許文献２】特許第３５８８７７５号公報
【発明の開示】
【発明が解決しようとする課題】
【０００５】
ところが、従来の成型氷塊の製造手段に於いて、前者の如き手段によるものは、押圧加熱成形型をヒーターの如き加熱器で充分に加熱するようにしているため、加熱に意外と時間がかかり、効率が悪い難点があった。
しかも、加熱器自体が必要となる難点や、氷塊から溶け出した比較的多くの水が加熱器に悪影響を与える虞れ等もあった。
更に、加熱器による加熱コントロールが難しく、押圧加熱成形型からの成型氷塊の取出しに時間がかかると、溶け過ぎてしまう虞れがあり、押圧加熱成形型通りの成型氷塊の提供が難しい難点もあった。
加えて、機械化、自動化が図り難く、成型氷塊の量産にあまり適したものとなってはいない難点があった。
【０００６】
また、後者の如き手段によるものは、完成した成型氷塊の取出し手段が量産化向きでなく、改良の余地があった。
更に、素材氷塊から溶け出した水の排水がスムーズに行われないと、この水が所望の成型氷塊を得るのに悪影響を及ぼす難点があった。すなわち、素材氷塊から溶け出した水自体が素材氷塊に於いて既に成型された部分を溶かしてしまう虞れがあった。
しかも、素材氷塊を一対の成型体で溶かす際に、素材氷塊が一対の成型体に対して水平方向に僅かでも移動してしまうと、成型凹部に合致した成型氷塊が製造できず、不良品となってしまう難点等も解消する必要があった。
【課題を解決するための手段】
【０００７】
そこで、本発明は、前述の如き難点等を解消できるようにして、所望形状の成型氷塊をより簡単に、より迅速に、より多量に製造でき、しかも、自身の構成が簡素で、その取扱いが容易となり、加えて、機械化、自動化し易く、成型氷塊の量産に最適で、経済的な成型氷塊の製造装置及び成型氷塊の製造方法を提供すべく創出されたものである。
【０００８】
しかして、請求項１記載の成型氷塊の製造装置にあっては、アルミニウム等の熱伝導率の高い材料によって形成される一対の成型体Ａ、Ｂと、この一対の成型体Ａ、Ｂを離隔接近自在に案内するガイド手段とを備え、一対の成型体Ａ、Ｂの分離接合面夫々に適宜成型凹部１、２を凹設し、成型体Ａ、Ｂと適宜素材氷塊との温度差を利用して、成型体Ａ、Ｂに接触している部分の素材氷塊が溶かされるよう構成すると共に、成型体Ａ、Ｂが保有する熱量によってのみ成型凹部１、２で所望の成型氷塊を成型できるよう構成した成型氷塊の製造装置であって、一方の成型体Ａの成型凹部１内と成型体Ａ外とを連通して、成型凹部１内の融解水を排出できるようにした排水孔３を設け、他方の成型体Ｂの成型凹部２内と成型体Ｂ外とを連通して、成型凹部２内の融解水を強制排出できるよう構成した排水兼用吸引路４を設け、この排水兼用吸引路４で素材氷塊や成型氷塊を吸着できるよう構成する手段を採用した。
【０００９】
また、請求項２記載の成型氷塊の製造装置にあっては、アルミニウム等の熱伝導率の高い材料によって形成される一対の成型体Ａ、Ｂと、この一対の成型体Ａ、Ｂを離隔接近自在に案内するガイド手段とを備え、一対の成型体Ａ、Ｂの分離接合面夫々に適宜成型凹部１、２を凹設し、成型体Ａ、Ｂと適宜素材氷塊との温度差を利用して、成型体Ａ、Ｂに接触している部分の素材氷塊が溶かされるよう構成すると共に、成型体Ａ、Ｂが保有する熱量によってのみ成型凹部１、２で所望の成型氷塊を成型できるよう構成した成型氷塊の製造装置であって、一方の成型体Ａの成型凹部１内と成型体Ａ外とを連通して、成型凹部１内の融解水を排出できるよう構成した排水孔３を設けると共に、この排水孔３には成型凹部１内の融解水を強制排出できるような適宜吸引手段を設け、他方の成型体Ｂの成型凹部２内と成型体Ｂ外とを連通して、成型凹部２内の融解水を強制排出できるような排水兼用吸引路４を設け、この排水兼用吸引路４で素材氷塊や成型氷塊を吸着できるよう構成する手段を採用した。
【００１０】
更に、請求項３記載の成型氷塊の製造装置にあっては、アルミニウム等の熱伝導率の高い材料によって形成される一対の成型体Ａ、Ｂと、この一対の成型体Ａ、Ｂを離隔接近自在に案内するガイド手段とを備え、一対の成型体Ａ、Ｂの分離接合面夫々に適宜成型凹部１、２を凹設し、成型体Ａ、Ｂと適宜素材氷塊との温度差を利用して、成型体Ａ、Ｂに接触している部分の素材氷塊が溶かされるよう構成すると共に、成型体Ａ、Ｂが保有する熱量によってのみ成型凹部１、２で所望の成型氷塊を成型できるよう構成した成型氷塊の製造装置であって、少なくとも一方の成型体Ａ或いは他方の成型体Ｂの分離接合面に、適数の氷塊用ガイド孔１５を設け、この氷塊用ガイド孔１５の内周面の一部に、素材氷塊を溶かし難い熱伝導率の低い材料によって形成されるズレ防止部材１６を配置する手段を採用した。
【００１１】
そして、請求項４記載の成型氷塊の製造方法にあっては、アルミニウム等の熱伝導率の高い材料によって形成された一対の成型体Ａ、Ｂの内の一方の成型体Ａを下に配し、この下方の成型体Ａの成型凹部１部分に所定寸法の素材氷塊を配置し、成型凹部２を有する他方の成型体Ｂをガイド手段によって下方の成型体Ａに向って降下せしめ、一対の成型体Ａ、Ｂで素材氷塊を挟むと共に、素材氷塊と成型体Ａ、Ｂとの温度差によって、成型体Ａ、Ｂに接触している部分の素材氷塊を漸次溶かし、この素材氷塊を成型凹部１、２の形状に合致するように成型体Ａ、Ｂが保有する熱量によってのみ溶かして、所望の成型氷塊を成型する成型氷塊の製造方法であって、一対の成型体Ａ、Ｂで素材氷塊を挟んだ時に、上方の成型体Ｂの成型凹部２内と成型体Ｂ外とを連通する排水兼用吸引路４を利用して成型凹部２内を負圧にすると共に、成型凹部２内の融解水を吸引して強制排出し、また、下方の成型体Ａの成型凹部１内と成型体Ａ外とを連通する排水孔３及び適宜吸引手段を利用して成型凹部１内を負圧にすると共に、成型凹部１内の融解水を吸引して強制排出し、素材氷塊が成型凹部１、２の形状に合致して所望の成型氷塊に成型されるよう製造する手段を採用した。
【００１２】
それから、請求項５記載の成型氷塊の製造方法にあっては、アルミニウム等の熱伝導率の高い材料によって形成された一対の成型体Ａ、Ｂの内の一方の成型体Ａを下に配し、この下方の成型体Ａの成型凹部１部分に所定寸法の素材氷塊を配置し、成型凹部２を有する他方の成型体Ｂをガイド手段によって下方の成型体Ａに向って降下せしめ、一対の成型体Ａ、Ｂで素材氷塊を挟むと共に、素材氷塊と成型体Ａ、Ｂとの温度差によって、成型体Ａ、Ｂに接触している部分の素材氷塊を漸次溶かし、この素材氷塊を成型凹部１、２の形状に合致するように成型体Ａ、Ｂが保有する熱量によってのみ溶かして、所望の成型氷塊を成型する成型氷塊の製造方法であって、一対の成型体Ａ、Ｂで素材氷塊を挟んだ時に、上方の成型体Ｂの成型凹部２内と成型体Ｂ外とを連通する排水兼用吸引路４を利用して成型凹部２内を負圧にし、成型凹部２内の融解水を吸引して強制排出し、素材氷塊が成型凹部１、２の形状に合致して所望の成型氷塊に成型された時に、上方の成型体Ｂの上昇と共に、その成型凹部２に吸着せしめた成型氷塊を上昇させ、下方の成型体Ａと上方の成型体Ｂとの間に受具２５を配し、排水兼用吸引路４内に空気を送り込んで、成型氷塊を落下させるようにすると共に受具２５で受られるようにする手段を採用した。
【００１３】
加えて、請求項６記載の成型氷塊の製造方法にあっては、アルミニウム等の熱伝導率の高い材料によって形成された一対の成型体Ａ、Ｂの内の一方の成型体Ａを下に配し、この下方の成型体Ａの成型凹部１部分に所定寸法の素材氷塊を配置し、成型凹部２を有する他方の成型体Ｂをガイド手段によって下方の成型体Ａに向って降下せしめ、一対の成型体Ａ、Ｂで素材氷塊を挟むと共に、素材氷塊と成型体Ａ、Ｂとの温度差によって、成型体Ａ、Ｂに接触している部分の素材氷塊を漸次溶かし、この素材氷塊を成型凹部１、２の形状に合致するように成型体Ａ、Ｂが保有する熱量によってのみ溶かして、所望の成型氷塊を成型する成型氷塊の製造方法であって、一対の成型体Ａ、Ｂで素材氷塊を挟んだ時に、上方の成型体Ｂの成型凹部２内と成型体Ｂ外とを連通する排水兼用吸引路４を利用して成型凹部２内を負圧にすると共に、成型凹部２内の融解水を吸引して強制排出し、また、下方の成型体Ａの成型凹部１内と成型体Ａ外とを連通する排水孔３及び適宜吸引手段を利用して成型凹部１内を負圧にすると共に、成型凹部１内の融解水を吸引して強制排出し、素材氷塊が成型凹部１、２の形状に合致して所望の成型氷塊に成型された時に、下方の成型体Ａに於ける成型凹部１内の融解水の吸引を停止し、更に、上方の成型体Ｂの上昇と共に、その成型凹部２に吸着せしめた成型氷塊を上昇させ、下方の成型体Ａと上方の成型体Ｂとの間に受具２５を配し、排水兼用吸引路４内に空気を送り込んで、成型氷塊を落下させるようにすると共に受具２５で受られるようにする手段を採用した。
【００１４】
また、請求項７記載の成型氷塊の製造方法にあっては、一対の成型体Ａ、Ｂが保有する熱量を、一対の成型凹部１、２によって所望の成型氷塊が成型できるまでの素材氷塊を溶かすのに必要な熱量より僅かに大きくなるよう設定する手段を採用した。
【発明の効果】
【００１５】
従って、請求項１記載の成型氷塊の製造装置によれば、適宜素材氷塊から成型凹部１、２に合致する所望形状の成型氷塊を簡単に且つ迅速に製造でき、また、その取扱いが容易で、熟練を要することなく誰でも簡単に成型氷塊を成型できるものとなる。
更に、従来のような加熱器が全く不要で、安全性も高いものとなる。しかも、構成が簡素で、量産に適し、低廉に提供でき、経済的な成型氷塊の製造装置となる。
そして、アルミニウム等の熱伝導率の高い材料によって一対の成型体Ａ、Ｂを形成したので、素材氷塊を溶かしながら冷やされる成型凹部１、２近傍部分の温度が、この部分の温度より高い他の部分（成型凹部１、２近傍を除いた部分）からの熱が素早く伝達されて、急激に低下しないようになり、成型し終わるまで素材氷塊を成型凹部１、２部分で継続的に且つ迅速に溶かせるようになる。
【００１６】
特に、一方の成型体Ａの成型凹部１内と成型体Ａ外とを連通して、成型凹部１内の融解水を排出できるようにした排水孔３を設けたので、素材氷塊から溶け出した成型凹部１内の水の排水がスムーズに行われるようになり、この溶け出した水によって所望の成型氷塊が得難くなるのを解消できるようになる。
【００１７】
加えて、他方の成型体Ｂの成型凹部２内と成型体Ｂ外とを連通して、成型凹部２内の融解水を強制排出できるよう構成した排水兼用吸引路４を設け、この排水兼用吸引路４で素材氷塊や成型氷塊を吸着できるよう構成したので、素材氷塊から溶け出した成型凹部２内の水の排水がよりスムーズに行われるようになり、この溶け出した水によって所望の成型氷塊が得難くなるのを解消できるようになる。
また、素材氷塊を吸着しているときは、他方の成型体Ｂに対して素材氷塊が分離接合面方向（例えば、水平方向）に移動しないようになり、成型凹部１、２に合致した成型氷塊を製造できるようになり、不良品の発生を低減できるようになる。
更に、成型氷塊の吸着により、成型氷塊の取出しが確実に、スムーズに、且つ迅速に行えるようになり、機械化、自動化し易く、成型氷塊の量産に最適で、より経済的な成型氷塊の製造装置となる。
【００１８】
また、請求項２記載の成型氷塊の製造装置によれば、適宜素材氷塊から成型凹部１、２に合致する所望形状の成型氷塊を簡単に且つ迅速に製造でき、また、その取扱いが容易で、熟練を要することなく誰でも簡単に成型氷塊を成型できるものとなる。
更に、従来のような加熱器が全く不要で、安全性も高いものとなる。しかも、構成が簡素で、量産に適し、低廉に提供でき、経済的な成型氷塊の製造装置となる。
そして、アルミニウム等の熱伝導率の高い材料によって一対の成型体Ａ、Ｂを形成したので、素材氷塊を溶かしながら冷やされる成型凹部１、２近傍部分の温度が、この部分の温度より高い他の部分（成型凹部１、２近傍を除いた部分）からの熱が素早く伝達されて、急激に低下しないようになり、成型し終わるまで素材氷塊を成型凹部１、２部分で継続的に且つ迅速に溶かせるようになる。
【００１９】
特に、一方の成型体Ａの成型凹部１内と成型体Ａ外とを連通して、成型凹部１内の融解水を排出できるようにした排水孔３を設けると共に、この排水孔３には成型凹部１内の融解水を強制排出できるような適宜吸引手段を設けたので、素材氷塊から溶け出した成型凹部１内の水の排水がよりスムーズに行われるようになり、この溶け出した水によって所望の成型氷塊が得難くなるのを解消できるようになる。
【００２０】
加えて、他方の成型体Ｂの成型凹部２内と成型体Ｂ外とを連通して、成型凹部２内の融解水を強制排出できるような排水兼用吸引路４を設け、この排水兼用吸引路４で素材氷塊や成型氷塊を吸着できるよう構成したので、素材氷塊から溶け出した成型凹部２内の水の排水がよりスムーズに行われるようになり、この溶け出した水によって所望の成型氷塊が得難くなるのを解消できるようになる。
また、素材氷塊を吸着しているときは、他方の成型体Ｂに対して素材氷塊が分離接合面方向（例えば、水平方向）に移動しないようになり、成型凹部１、２に合致した成型氷塊を製造できるようになり、不良品の発生を低減できるようになる。
更に、成型氷塊の吸着により、成型氷塊の取出しが確実に、スムーズに、且つ迅速に行えるようになり、機械化、自動化し易く、成型氷塊の量産に最適で、より経済的な成型氷塊の製造装置となる。
【００２１】
更に、請求項３記載の成型氷塊の製造装置によれば、適宜素材氷塊から成型凹部１、２に合致する所望形状の成型氷塊を簡単に且つ迅速に製造でき、また、その取扱いが容易で、熟練を要することなく誰でも簡単に成型氷塊を成型できるものとなる。
加えて、従来のような加熱器が全く不要で、安全性も高いものとなる。しかも、構成が簡素で、量産に適し、低廉に提供でき、経済的な成型氷塊の製造装置となる。
そして、アルミニウム等の熱伝導率の高い材料によって一対の成型体Ａ、Ｂを形成したので、素材氷塊を溶かしながら冷やされる成型凹部１、２近傍部分の温度が、この部分の温度より高い他の部分（成型凹部１、２近傍を除いた部分）からの熱が素早く伝達されて、急激に低下しないようになり、成型し終わるまで素材氷塊を成型凹部１、２部分で継続的に且つ迅速に溶かせるようになる。
【００２２】
特に、少なくとも一方の成型体Ａ或いは他方の成型体Ｂの分離接合面に、適数の氷塊用ガイド孔１５を設け、この氷塊用ガイド孔１５の内周面の一部に、素材氷塊を溶かし難い熱伝導率の低い材料によって形成されるズレ防止部材１６を配置したので、素材氷塊を一対の成型体Ａ、Ｂで溶かす際に、素材氷塊が一対の成型体Ａ、Ｂに対して分離接合面方向に移動してしまう虞がなくなり、成型凹部Ａ、Ｂに合致した成型氷塊を製造できるようになり、不良品の不良品の発生を低減でき、機械化、自動化し易く、成型氷塊の量産に最適で、より経済的な成型氷塊の製造装置となる。
【００２３】
そして、請求項４記載の成型氷塊の製造方法によれば、適宜素材氷塊から所望形状の成型氷塊を簡単に且つ迅速に製造でき、また、その取扱いが容易で、熟練を要することなく誰でも簡単に成型氷塊を成型できる方法となる。
更に、素材氷塊を成型凹部１、２の形状に合致するように成型体Ａ、Ｂが保有する熱量によってのみ溶かして、所望の成型氷塊を成型するので、従来のような加熱器が全く不要で、安全性の高い作業が可能な方法となる。
加えて、アルミニウム等の熱伝導率の高い材料によって形成された一対の成型体Ａ、Ｂを用いるので、素材氷塊を溶かしながら冷やされる成型凹部１、２近傍部分の温度が、この部分の温度より高い他の部分（成型凹部１、２近傍を除いた部分）からの熱が素早く伝達されて、急激に低下しないようになり、成型し終わるまで素材氷塊を成型凹部１、２部分で継続的に且つ迅速に溶かせるようになる。
【００２４】
特に、一対の成型体Ａ、Ｂで素材氷塊を挟んだ時に、上方の成型体Ｂの成型凹部２内と成型体Ｂ外とを連通する排水兼用吸引路４を利用して成型凹部２内を負圧にすると共に、成型凹部２内の融解水を吸引して強制排出し、また、下方の成型体Ａの成型凹部１内と成型体Ａ外とを連通する排水孔３及び適宜吸引手段を利用して成型凹部１内を負圧にすると共に、成型凹部１内の融解水を吸引して強制排出するので、素材氷塊から溶け出した成型凹部１、２内の水の排水がよりスムーズに行われるようになり、この溶け出した水によって所望の成型氷塊が得難くなるのを解消できるようになる。
【００２５】
それから、請求項５記載の成型氷塊の製造方法によれば、適宜素材氷塊から所望形状の成型氷塊を簡単に且つ迅速に製造でき、また、その取扱いが容易で、熟練を要することなく誰でも簡単に成型氷塊を成型できる方法となる。
更に、素材氷塊を成型凹部１、２の形状に合致するように成型体Ａ、Ｂが保有する熱量によってのみ溶かして、所望の成型氷塊を成型するので、従来のような加熱器が全く不要で、安全性の高い作業が可能な方法となる。
加えて、アルミニウム等の熱伝導率の高い材料によって形成された一対の成型体Ａ、Ｂを用いるので、素材氷塊を溶かしながら冷やされる成型凹部１、２近傍部分の温度が、この部分の温度より高い他の部分（成型凹部１、２近傍を除いた部分）からの熱が素早く伝達されて、急激に低下しないようになり、成型し終わるまで素材氷塊を成型凹部１、２部分で継続的に且つ迅速に溶かせるようになる。
【００２６】
特に、一対の成型体Ａ、Ｂで素材氷塊を挟んだ時に、上方の成型体Ｂの成型凹部２内と成型体Ｂ外とを連通する排水兼用吸引路４を利用して成型凹部２内を負圧にし、成型凹部２内の融解水を吸引して強制排出するので、素材氷塊から溶け出した成型凹部２内の水の排水がよりスムーズに行われるようになり、この溶け出した水によって所望の成型氷塊が得難くなるのを解消できるようになる。
【００２７】
そして、素材氷塊が成型凹部１、２の形状に合致して所望の成型氷塊に成型された時に、上方の成型体Ｂの上昇と共に、その成型凹部２に吸着せしめた成型氷塊を上昇させ、下方の成型体Ａと上方の成型体Ｂとの間に受具２５を配し、排水兼用吸引路４内に空気を送り込んで、成型氷塊を落下させるようにすると共に受具２５で受られるようにするので、成型氷塊の取出しが確実に、スムーズに、且つ迅速に行えるようになり、機械化、自動化し易く、成型氷塊の量産に最適で、経済的な成型氷塊の製造方法となる。
【００２８】
加えて、請求項６記載の成型氷塊の製造方法によれば、適宜素材氷塊から所望形状の成型氷塊を簡単に且つ迅速に製造でき、また、その取扱いが容易で、熟練を要することなく誰でも簡単に成型氷塊を成型できる方法となる。
更に、素材氷塊を成型凹部１、２の形状に合致するように成型体Ａ、Ｂが保有する熱量によってのみ溶かして、所望の成型氷塊を成型するので、従来のような加熱器が全く不要で、安全性の高い作業が可能な方法となる。
加えて、アルミニウム等の熱伝導率の高い材料によって形成された一対の成型体Ａ、Ｂを用いるので、素材氷塊を溶かしながら冷やされる成型凹部１、２近傍部分の温度が、この部分の温度より高い他の部分（成型凹部１、２近傍を除いた部分）からの熱が素早く伝達されて、急激に低下しないようになり、成型し終わるまで素材氷塊を成型凹部１、２部分で継続的に且つ迅速に溶かせるようになる。
【００２９】
特に、一対の成型体Ａ、Ｂで素材氷塊を挟んだ時に、上方の成型体Ｂの成型凹部２内と成型体Ｂ外とを連通する排水兼用吸引路４を利用して成型凹部２内を負圧にすると共に、成型凹部２内の融解水を吸引して強制排出し、また、下方の成型体Ａの成型凹部１内と成型体Ａ外とを連通する排水孔３及び適宜吸引手段を利用して成型凹部１内を負圧にすると共に、成型凹部１内の融解水を吸引して強制排出するので、素材氷塊から溶け出した成型凹部２内の水の排水がよりスムーズに行われるようになり、この溶け出した水によって所望の成型氷塊が得難くなるのを解消できるようになる。
【００３０】
そして、素材氷塊が成型凹部１、２の形状に合致して所望の成型氷塊に成型された時に、下方の成型体Ａに於ける成型凹部１内の融解水の吸引を停止し、更に、上方の成型体Ｂの上昇と共に、その成型凹部２に吸着せしめた成型氷塊を上昇させ、下方の成型体Ａと上方の成型体Ｂとの間に受具２５を配し、排水兼用吸引路４内に空気を送り込んで、成型氷塊を落下させるようにすると共に受具２５で受られるようにするので、成型氷塊の取出しが確実に、スムーズに、且つ迅速に行えるようになり、機械化、自動化し易く、成型氷塊の量産に最適で、経済的な成型氷塊の製造方法となる。
【００３１】
また、請求項７記載の成型氷塊の製造方法によれば、適宜素材氷塊から所望形状の成型氷塊をより簡単に且つ正確に製造できるようになる。すなわち、成型氷塊が完成した頃には、成型体Ａ、Ｂ自体の温度が成型氷塊に近いものとなり、仮に成型氷塊の取出しに時間がかったとしても、成型氷塊が更に溶け過ぎてしまうような虞れが解消でき、成型凹部１、２通りの成型氷塊を簡単に量産できるようになる。ひいては、機械化、自動化し易く、成型氷塊の量産に最適で、経済的な成型氷塊の製造方法となる。
【発明を実施するための最良の形態】
【００３２】
以下、本発明を図示例に基づいて説明すると、次の通りである。
先ず、本発明の成型氷塊の製造装置は、例えば、製氷所で製造されるような略直方体状の氷塊を適宜厚みに予め切断して形成したような適宜厚板状の素材氷塊から、所望形状の多数（１個でも良い）の成型氷塊を効率良く製造できるようにしたもので、具体的には、アルミニウム等の熱伝導率の高い材料によって形成される一対の成型体Ａ、Ｂと、この一対の成型体Ａ、Ｂを上下方向（上下方向以外でも良い）で離隔接近自在に案内するガイド手段とを備え、一対の成型体Ａ、Ｂの分離接合面夫々に多数の適宜成型凹部１、２を凹設し、素材氷塊と、この素材氷塊を挟む一対の成型体Ａ、Ｂとの温度差を利用して、成型体Ａ、Ｂの分離接合面に接触している部分の素材氷塊が漸次溶かされるよう構成すると共に、成型体Ａ、Ｂが保有する熱量によってのみ成型凹部１、２で所望の成型氷塊を成型できるよう構成したものである。
しかも、一方（下方）の成型体Ａの成型凹部１内と成型体Ａ外とを連通して、成型凹部１内の融解水を下方に排出できるようにした排水孔３を夫々設け、また、他方（上方）の成型体Ｂの成型凹部２内と成型体Ｂ外とを連通して、成型凹部２内の融解水を排出できるようにすると共に、素材氷塊や成型氷塊を成型凹部２で吸着できるようにするための排水兼用吸引路４を設けてある。
【００３３】
尚、排水孔３にあっては、素材氷塊から溶け出した水（融解水）が成型凹部１内に留まることなくスムーズに排出できるように形成されている。すなわち、成型凹部１内の水が素材氷塊を溶かすことにより、成型氷塊が所望形状に成型できなくなるのを防止できるように構成されている。
加えて、前記排水孔３には、適宜吸引手段を付設し、成型凹部１内の融解水をよりスムーズに排出できるように形成することができる。
【００３４】
また、排水兼用吸引路４にあっては、成型凹部２内に於いて素材氷塊から溶け出した水（融解水）が、成型凹部２内から吸い上げられてよりスムーズに排出できるように形成されている。すなわち、成型凹部２内で溶け出した水が、下方の素材氷塊を溶かすことにより、成型氷塊が所望形状に成型できなくなるのを防止できるように構成されている。
加えて、排水兼用吸引路４にあっては、素材氷塊や成型氷塊を成型凹部２で吸着できるように形成されている。そして、素材氷塊を吸着しているときは、上方の成型体Ｂに対して素材氷塊が水平方向に移動しないようになり、また、所望形状に形成された成型氷塊を吸着することで、成型氷塊の取出しが確実に、スムーズに、且つ迅速に行えるように構成されている。
【００３５】
更に、少なくとも下方の成型体Ａ（或いは上方の成型体Ｂ、或いは一対の成型体Ａ、Ｂ）の分離接合面に、適数の氷塊用ガイド孔１５を適宜位置に設け、この氷塊用ガイド孔１５の内周面の一部に、素材氷塊を溶かし難い熱伝導率の低い材料によって形成されるズレ防止部材１６が配置されている。
すなわち、素材氷塊を一対の成型体Ａ、Ｂで溶かす際に、氷塊用ガイド孔１５部分内に素材氷塊が繋がった状態で残り、この氷塊用ガイド孔１５内の素材氷塊は、ズレ防止部材１６に接触している時には溶けないため、一対の成型体Ａ、Ｂに対する素材氷塊の水平方向での移動を確実に規制できるように構成されている。ひいては、成型凹部Ａ、Ｂに合致した成型氷塊を製造でき、不良品の発生を低減できるようになる。
しかも、氷塊用ガイド孔１５内の素材氷塊は、これ以上溶かす必要がなく、成型体Ａ、Ｂが保有する熱量を無駄に消費することもなくなる。
【００３６】
また、本発明の成型氷塊の製造方法は、アルミニウム等の熱伝導率の高い材料によって形成された一対の成型体Ａ、Ｂの内の一方の成型体Ａを下に配し、この下方の成型体Ａの成型凹部１部分に所定寸法の素材氷塊を配置し、成型凹部２を有する他方の成型体Ｂをガイド手段によって下方の成型体Ａに向って降下せしめ、一対の成型体Ａ、Ｂで素材氷塊を挟むと共に、素材氷塊と成型体Ａ、Ｂとの温度差によって、成型体Ａ、Ｂに接触している部分の素材氷塊を漸次溶かし、この素材氷塊を成型凹部１、２の形状に合致するように、成型体Ａ、Ｂが保有する熱量によってのみ溶かして、所望の成型氷塊を成型するものである。
そして、一対の成型体Ａ、Ｂで素材氷塊を挟んだ時に、上方の成型体Ｂの成型凹部２内と成型体Ｂ外とを連通する排水兼用吸引路４を利用して成型凹部２内を負圧にし、素材氷塊を吸着すると共に、成型凹部２内の融解水を吸引して強制排出し、また、下方の成型体Ａの成型凹部１の排水孔３及び適宜吸引手段を利用して成型凹部１内を負圧にすると共に、成型凹部１内の融解水を吸引して強制排出する。
【００３７】
それから、素材氷塊が成型凹部１、２の形状に合致して所望の成型氷塊に成型された時に、下方の成型体Ａに於ける成型凹部１内の融解水の吸引を停止し、上方の成型体Ｂの上昇と共に、成型氷塊を吸引したまま上昇させ、下方の成型体Ａと上方の成型体Ｂとの間に受具２５を配し、排水兼用吸引路４内に空気を送り込んで、成型氷塊を落下させるようにすると共に受具２５で受られるようにする。
【実施例】
【００３８】
前記成型体Ａ、Ｂは、例えば、アルミニウムや、銅や、適宜合金や、適宜セラミック等の熱伝導率の高い材料によって構成され、しかも、素材氷塊を溶かしながら冷やされる成型凹部１、２近傍部分の温度が、この部分の温度より高い他の部分（成型凹部１、２近傍を除いた部分）からの熱が素早く伝達されることで、急激に低下しないようになり、素材氷塊を成型凹部１、２部分で継続的に且つ迅速に溶かせるような材質のものが採用されるようになる。
また、成型体Ａ、Ｂは、少なくとも素材氷塊を成型凹部１、２で成型し終わるまで、素材氷塊と同じ温度（摂氏０度）とならないような体積（熱量）を有するように設定されたものが望ましい。
加えて、一対の成型体Ａ、Ｂは、これを設置した時にその座りが良くなるような略矩形厚板状に夫々形成され、その分離接合面は、平坦面となっている。ところで、下方の成型体Ａの分離接合面は、その周縁部分を斜下方に傾斜するような傾斜面で構成し、素材氷塊から溶け出した融解水が分離接合面から外方にスムーズに流れ出すように形成してあっても良い。
尚、一対の成型体Ａ、Ｂは、例えば、図１乃至図３に示すように夫々一体的に構成されたものであっても良いし、図１０に示すように二つの分割成型体Ｂ１、Ｂ２をパッキンＢ３を介して連結したものであっても良い。
【００３９】
前記ガイド手段は、例えば、一方（下方）の成型体Ａの上面（分離接合面）に対して垂直に立設される複数のガイド杆１０と、他方（上方）の成型体Ｂの下面（分離接合面）に対して垂直に穿設される複数のガイド孔１１とで構成され、ガイド杆１０は、例えば、金属製（或いは、合成樹脂製でも良い）で略細長棒状を呈しており、ガイド孔１１は、ガイド杆１０がガタつくことなくスムーズに摺接できるように形成されている。すなわち、上方の成型体Ｂが、下方の成型体Ａにスムーズに離隔接近して、その分離接合面夫々が隙間無く正確に密接できるように形成されている。
尚、ガイド手段や、ガイド杆１０やガイド孔１１の具体的な構成、形状、寸法、材質、数、配設位置等は、図示例等に限定されるものではなく、一対の成型体Ａ、Ｂ相互を、簡単な構造で、且つ安定的に離隔接近できるようなものであれば良く、重力以外に適宜動力（例えば、油圧シリンダー）等を利用したものであっても良い。
【００４０】
ところで、前記成型体Ａ、Ｂは、図示例のように上下に配するだけでなく、左右や斜め方向に配するように構成し、しかも、これら成型体Ａ、Ｂを適宜油圧手段や、バネ手段等によって離隔接近せしめられるように構成しても良い（図示せず）。すなわち、一対の成型体Ａ、Ｂ相互の分離接合面が密接して成型氷塊が成型された後、一対の成型体Ａ、Ｂ相互が離隔すると、成型氷塊が成型凹部１、２から自動的に落下するように構成して、成型氷塊の取出しが容易となるようにしても良い。
【００４１】
前記成型凹部１、２は、例えば、図示例のような半球状に形成したものであっても良いし、適宜キャラクターの形状や、自然物を模した形状や、幾何学的な形状等とすることができる。しかも、成型凹部１、２は複数設けられて、一度に多数の成型氷塊が製造できるように形成してある。尚、成型凹部１、２は一組だけであっても良い。
また、成型凹部１、２は、その分離接合面に適宜収容凹部を凹設し、この収容凹部に互換可能に装着される成型体Ａ、Ｂと同材質の成型ブロックを形成し、この成型ブロックの表面に凹設しても良い（図示せず）。すなわち、成型ブロックの交換によって異なる形状の成型凹部１、２を利用できるようになり、種々の形状の成型氷塊を簡単に提供できるように構成することもできる。
【００４２】
前記排水孔３は、例えば、下方の成型体Ａの成型凹部１の最低部から下方に向って設けられる貫通小孔によって構成されており、素材氷塊から溶け出した水（融解水）が成型凹部１内に留まることなく成型体Ａ外にスムーズに排出できるように設けられている。
また、排水孔３は、下方の成型体Ａの成型凹部１の最低部を囲繞するような略平面円環状に形成されたものでも良く、素材氷塊から溶け出した水（融解水）が成型凹部１内に留まることなく成型体Ａ外によりスムーズに排出できると共に、成型氷塊の表面がより綺麗に形成できるように構成しても良い。
【００４３】
前記排水兼用吸引路４は、例えば、上方の成型体Ｂの成型凹部２の最頂部から上方に向って穿設される縦孔４ａと、この縦孔４ａの上部に連通する横孔４ｂとで構成されており、成型凹部２内に於いて素材氷塊から溶け出した水（融解水）が、下方に落ちることなく成型凹部２内から上方に確実に吸引されて成型体Ｂ外にスムーズに排出できるように設けられている。しかも、このときの吸引作用によって、素材氷塊を吸着しているときは、上方の成型体Ｂに対して素材氷塊が水平方向に移動するのを防ぐようになり、更に、所望形状に形成された成型氷塊を吸着することで、成型氷塊の取出し（下方の成型体Ａの成型凹部１からの取出し）が簡単に行えるようになる。
また、排水兼用吸引路４の縦孔４ａは、上方の成型体Ｂの成型凹部２の最頂部を囲繞するような略平面円環状に形成されたものでも良く、素材氷塊から溶け出した水（融解水）が成型体Ｂ外によりスムーズに排出できると共に、成型氷塊の表面がより綺麗に形成できるように構成しても良い（図１０参照）。
【００４４】
図中５は、例えば、横孔４ｂに連通すると共に、成型体Ｂ側面部分に配されるホース６等の取付部で、図中７は、自動切換弁で、図中８は、開閉弁である。
そして、前記自動切換弁７は、例えば、コンプレーサー等から送給されるエアーを開閉弁８がわに送給したり、或いは、横孔４ｂがわに送給したり、ワンタッチで切換できるように構成されたものが利用され、前記開閉弁８は、例えば、自動切換弁７から送給されてきたエアーを外部に放出したり、或いは閉鎖したり切換できるように構成されたものが利用される。
すなわち、コンプレーサー等から送給されるエアーが自動切換弁７と開閉弁８を通過して外気に放出されているときには、自動切換弁７の横孔４ｂがわ部分に負圧が生じ、排水兼用吸引路４を介して、成型凹部２内に吸引力が生じるように構成されている（図９参照）。
また、開閉弁８を閉じることで、コンプレーサー等から送給されるエアーが自動切換弁７の横孔４ｂがわに送給され、排水兼用吸引路４を通過して、成型凹部２内に流れ、吸着されていた成型氷塊を下方に落下させることができるように構成されている。
【００４５】
前記氷塊用ガイド孔１５は、例えば、円形孔状を呈し、下方の成型体Ａ（或いは、上方の成型体Ｂ、或いは、一対の成型体Ａ、Ｂ）の分離接合面の適宜位置に複数配設されている。しかも、分離接合面から成型体Ａを貫通するように下方に向って穿設されている。
そして、前記ズレ防止部材１６は、例えば、素材氷塊を溶かし難い熱伝導率の低い材料（例えば、合成樹脂材等）によって構成されており、しかも、氷塊用ガイド孔１５の内周面に於いて、分離接合面寄り部分に配されると共に、内周面に対して面一となるように配されている。
すなわち、素材氷塊を一対の成型体Ａ、Ｂの分離接合面部分で溶かしていると、氷塊用ガイド孔１５部分でも素材氷塊を溶かし、この氷塊用ガイド孔１５内に素材氷塊が一体に繋がった状態で残るようになる。
このとき、この氷塊用ガイド孔１５内の素材氷塊は、ズレ防止部材１６に接触している時には溶けず、複数の氷塊用ガイド孔１５内の氷塊の水平方向での移動が生じないため、一対の成型体Ａ、Ｂに対する素材氷塊全体の水平方向での移動を確実に規制することができるようになる。
尚、ズレ防止部材１６は、氷塊用ガイド孔１５内表面の円周方向に周設したものであっても良いし、円周方向の一部にだけ設けたものでも良い。ただし、円周方向の一部にだけ設けたものは、他の氷塊用ガイド孔１５に設けたズレ防止部材１６の円周方向に於ける向きが夫々異なるように配設する必要がある。すなわち、複数のズレ防止部材１６で氷塊の水平方向での移動を阻止できるようにする。
【００４６】
更に、図中２０は、例えば、一対の成型体Ａ、Ｂを水平方向で貫通するように適数設けられた通液路で、この通液路２０の両端には、ホース等が取付可能となるような取付部２１が設けられている。
そして、前記通液路２０は、一対の成型体Ａ、Ｂ内に水（水道水）や湯やその他の液体等を通過せしめられるよう構成したもので、通液路２０内の水或いは湯の通過によって、冷えた成型体Ａ、Ｂを常温時の温度ぐらいに簡単に戻せるようにしたものである。
すなわち、一度成型氷塊を製造して一対の成型体Ａ、Ｂが保有する熱量が大きく奪われた時等に、通液路２０内に水（水道水）や湯やその他の液体等を通過せしめて、成型体Ａ、Ｂが素早く常温時の温度ぐらいに戻るようにして（一対の成型体Ａ、Ｂが所定の熱量を保有できるようにして）、時間のロスなく次の作業が行えるようにし、ひいては、成型氷塊を連続して成型でき、能率的な作業が行えるように構成されている。特に、水道水等を利用し易く、これらを手軽に実現できるようになる。
尚、通液路２０は、冷えた成型体Ａ、Ｂを効率良く常温程度に戻せるようにしたものであれば良く、例えば、直線的に複数配したものであっても良いし、曲線的（円弧状、螺旋状等）に配したものであっても良いし、その他適宜形状に形成したり、配設位置に配したり、適数設けることができる。
また、通液路２０は、例えば、図１０に示すように成型体Ａ、Ｂ夫々を二つの分割成型体Ｂ１、Ｂ２で構成したような場合、一方の分割成型体Ｂ１表面に通液路２０を切設し、この通液路２０の開放部分をパッキンＢ３を介して他方の分割成型体Ｂ２で塞ぐようにして構成したものであっても良い。
ところで、通液路２０への通液タイミングは、素材氷塊を溶かし終って成型氷塊が取出された後でも良いし、素材氷塊を溶かしている最中であっても良いし、連続的に行っても良いし、成型体Ａ、Ｂの温度を測定しながら適宜行うようにしても良い。しかも、冷えた成型体Ａ、Ｂを常温程度（常温以上でも良い）に戻せるようにするだけでなく、必要に応じて成型体Ａ、Ｂの温度を下げるのに利用することもできる。すなわち、適宜素材氷塊から成型氷塊が完成した頃に、成型体Ａ、Ｂ自体の温度が成型氷塊に近いものとなるようにして、仮に成型氷塊の取出しに時間がかったとしても、成型氷塊が更に溶け過ぎてしまうようなことがないように配慮することもできる。
【００４７】
前記受具２５は、上方の成型体Ｂの成型凹部２で吸引している成型氷塊の下方に配設自在となるように構成されており、排水兼用吸引路４内に空気を送り込んで、成型氷塊を落下させるときに、これを確実に且つ損傷させることなくソフトに受られるように構成されている。
【００４８】
尚、製造装置の具体的構成、形状、寸法、材質、成型体Ａの具体的構成、形状、寸法、材質、配設位置、成型体Ｂの具体的構成、形状、寸法、材質、配設位置、分割成型体Ｂ１、Ｂ２の具体的構成、形状、寸法、材質、配設位置、パッキンＢ３の具体的構成、形状、寸法、材質、配設位置、成型凹部１の具体的構成、形状、寸法、数、配設位置、成型凹部２の具体的構成、形状、寸法、数、配設位置、排水孔３の具体的構成、形状、寸法、配設位置、数、排水兼用吸引路４の具体的構成、形状、寸法、配設位置、数、縦孔４ａの具体的構成、形状、寸法、配設位置、数、横孔４ｂの具体的構成、形状、寸法、配設位置、数、取付部５の具体的構成、形状、寸法、材質、配設位置、数、ホース６の具体的構成、形状、寸法、材質、数、自動切換弁７の具体的構成、形状、材質、寸法、配設位置、数、開閉弁８の具体的構成、形状、寸法、材質、配設位置、数、ガイド手段の具体的構成、形状、寸法、材質、配設位置、数、ガイド杆１０の具体的構成、形状、寸法、材質、配設位置、数、ガイド孔１１の具体的構成、形状、寸法、配設位置、数、氷塊用ガイド孔１５の具体的構成、形状、寸法、配設位置、数、ズレ防止部材１６の具体的構成、形状、寸法、材質、配設位置、数、通液路２０の具体的構成、形状、寸法、配設位置、数、取付部２１の具体的構成、形状、寸法、材質、配設位置、数、受具２５の具体的構成、形状、寸法、材質、配設位置、数、受具２５の具体的作動手段等は、図示例のもの等に限定されることなく、適宜自由に設定、変更できるものである。
【００４９】
また、前述の如く構成された製造装置を利用して実施される本発明の成型氷塊の製造方法について説明する。
先ず、上方の成型体Ｂをガイド手段（ガイド杆１０、ガイド孔１１）によって上方に上昇させる。
そして、予め所定の寸法に形成しておいた素材氷塊を、下方の成型体Ａの分離接合面の上に配置すると共に、上方の成型体Ｂを降下させて、素材氷塊を一対の成型体Ａ、Ｂで挟む（図２、図４参照）。尚、上方の成型体Ｂの降下は重力を利用して行われるが、例えば、油圧力や、バネの弾発力等を利用するようにしても良い。
しかも、一対の成型体Ａ、Ｂで素材氷塊を挟んだ時には、上方の成型体Ｂの成型凹部２内と成型体Ｂ外とを連通する排水兼用吸引路４を利用して成型凹部２内を負圧にし、素材氷塊を吸着すると共に、成型凹部２内の融解水を吸引して強制排出する。
このとき、下方の成型体Ａの成型凹部１内と成型体Ａ外とを連通する排水孔３及び適宜吸引手段を利用して成型凹部１内を負圧にし、素材氷塊を吸着すると共に、成型凹部１内の融解水を吸引して強制排出する。
【００５０】
そして、素材氷塊と一対の成型体Ａ、Ｂとの温度差を利用して、成型体Ａ、Ｂに接触している部分の素材氷塊を漸次溶かす。
それから、素材氷塊を成型凹部１、２の形状に合致するように成型体Ａ、Ｂが保有する熱量によってのみ溶かして（尚、このとき通液路２０内に水や湯等を通過させていても良い）所望の成型氷塊を成型する。
また、素材氷塊が成型凹部１、２の形状に合致して所望の成型氷塊に成型された時には、上方の成型体Ｂの上昇と共に、成型氷塊を吸引したまま上昇させる。尚、このとき、下方の成型体Ａの成型凹部１内の融解水の吸引は停止すると共に、排水孔３を開放状態としておき、成型氷塊の上昇がスムーズに行えるようにする。
そして、下方の成型体Ａと上方の成型体Ｂとの間に受具２５を配した後、排水兼用吸引路４内に空気を送り込んで、吸引していた複数の成型氷塊を落下させるようにすると共に複数の成型氷塊を受具２５で受ける。
【００５１】
ところで、一対の成型体Ａ、Ｂが保有する熱量は、一対の成型凹部１、２によって所望の成型氷塊が成型できるまでの素材氷塊を溶かすのに必要な熱量より僅かに大きくなるよう設定され、適宜素材氷塊から成型氷塊が完成した頃には、成型体Ａ、Ｂ自体の温度が成型氷塊に近いものとなり、仮に成型氷塊の取出しに時間がかったとしても、成型氷塊が更に溶け過ぎてしまうような虞れが解消できるように設定される。すなわち、成型凹部１、２に合致する成型氷塊を簡単に且つ正確に量産できて、ひいては、機械化、自動化し易くなるようにする。
【図面の簡単な説明】
【００５２】
【図１】本発明の製造装置を例示する分解斜視図である。
【図２】本発明の製造装置を例示する縦断正面図である。
【図３】本発明の製造装置を例示する縦断正面図である。
【図４】本発明の製造工程の概略を例示する部分縦断正面図である。
【図５】本発明の製造工程の概略を例示する部分縦断正面図である。
【図６】本発明の製造工程の概略を例示する部分縦断正面図である。
【図７】本発明の製造工程の概略を例示する部分縦断正面図である。
【図８】本発明の製造装置の実施例を例示する部分縦断正面図である。
【図９】本発明の製造装置の実施例を例示する部分縦断正面図である。
【図１０】本発明の製造装置の他の実施例を例示する部分縦断正面図である。
【符号の説明】
【００５３】
Ａ      成型体              Ｂ      成型体
Ｂ１    分割成型体          Ｂ２    分割成型体
Ｂ３    パッキン
１      成型凹部            ２      成型凹部
３      排水孔              ４      排水兼用吸引路
４ａ    縦孔                ４ｂ    横孔
５      取付部              ６      ホース
７      自動切換弁          ８      開閉弁
１０    ガイド杆            １１    ガイド孔
１５    氷塊用ガイド孔      １６    ズレ防止部材
２０    通液路              ２１    取付部
２５    受具
【図１】
2006308131.tif 000003
【図２】
2006308131.tif 000004
【図３】
2006308131.tif 000005
【図４】
2006308131.tif 000006
【図５】
2006308131.tif 000007
【図６】
2006308131.tif 000008
【図７】
2006308131.tif 000009
【図８】
2006308131.tif 000010
【図９】
2006308131.tif 000011
【図１０】
2006308131.tif 000012